【手続補正書】
【提出日】平成25年6月4日(2013.6.4)
【手続補正１】
【補正対象書類名】特許請求の範囲
【補正対象項目名】全文
【補正方法】変更
【補正の内容】
【特許請求の範囲】
【請求項１】
表面を有する複合材料であって、前記複合材料は、不織構造、布地、繊維バット、およびそれらの組み合わせから選択される繊維状材料を含み、前記繊維状材料はマトリックス樹脂組成物で含浸され、前記表面は表面樹脂組成物でできた少なくとも一部を有し、
前記表面樹脂組成物および前記マトリックス樹脂組成物は、同一または異なるものであり、および
前記表面樹脂組成物および前記マトリックス樹脂組成物は、ａ）ポリエステル、ポリアミド、およびそれらの混合物から選択される１種または複数種の熱可塑性樹脂と；ｂ）０．５または約０．５〜６．０または約６．０重量％のナノクレイとを含む熱可塑性組成物から選択され、
前記重量パーセントは前記熱可塑性組成物の全重量を基準とする
ことを特徴とする複合構造。
【請求項２】
表面を有する複合構造の製造方法であって：
マトリックス樹脂組成物を、繊維状材料に含浸させる工程を含み、前記複合構造の表面の少なくとも一部が、表面樹脂組成物で作成され、
前記表面樹脂組成物および前記マトリックス樹脂組成物は、同一または異なるものであって、ａ）ポリエステル、ポリアミド、およびそれらの混合物から選択される１種または複数種の熱可塑性樹脂と；ｂ）０．５または約０．５〜６．０または約６．０重量％のナノクレイとを含む熱可塑性組成物から選択され、
前記重量パーセントは前記熱可塑性組成物の全重量を基準とし、
前記繊維状材料は、不織構造、布地、繊維バット、およびそれらの組み合わせから選択される
ことを特徴とする方法。
【請求項３】
オーバーモールド成形された複合構造であって：
ｉ）表面を有する第１の構成要素であって、前記第１の構成要素は不織構造、布地、繊維バット、およびそれらの組み合わせから選択される繊維状材料を含み、前記繊維状材料にはマトリックス樹脂組成物が含浸され、前記表面は表面樹脂組成物でできた少なくとも一部を有する、第１の構成要素と、
ｉｉ）１種または複数種の熱可塑性樹脂を含むオーバーモールド成形用樹脂組成物を含む第２の構成要素と
を含み、
前記表面樹脂組成物および前記マトリックス樹脂組成物は、同一または異なるものであって、ａ）ポリエステル、ポリアミド、およびそれらの混合物から選択される１種または複数種の熱可塑性樹脂と；ｂ）０．５または約０．５〜６．０または約６．０重量％のナノクレイとを含む熱可塑性組成物から選択され、
前記重量パーセントは前記熱可塑性組成物の全重量を基準とし、
前記第１の構成要素の前記表面の少なくとも一部の上で、前記第２の構成要素が前記第１の構成要素に接着される
ことを特徴とするオーバーモールド成形された複合構造。
【手続補正２】
【補正対象書類名】明細書
【補正対象項目名】０１０９
【補正方法】変更
【補正の内容】
【０１０９】
本発明による複合構造およびオーバーオールド成形された複合構造（Ｅ１〜Ｅ２）は、耐クリープ性の改善が示されただけでなく、機械的性質、特に曲げ弾性率の大きな改善が示された。これら両方が、使用および経時による物品の耐久性および安全性に寄与する。
以下に、本発明の好ましい態様を示す。
［１］  表面を有する複合材料であって、前記複合材料は、不織構造、布地、繊維バット、およびそれらの組み合わせから選択される繊維状材料を含み、前記繊維状材料はマトリックス樹脂組成物で含浸され、前記表面は表面樹脂組成物でできた少なくとも一部を有し、
前記表面樹脂組成物および前記マトリックス樹脂組成物は、同一または異なるものであり、および
前記表面樹脂組成物および前記マトリックス樹脂組成物は、ａ）ポリエステル、ポリアミド、およびそれらの混合物から選択される１種または複数種の熱可塑性樹脂と；ｂ）０．５または約０．５〜６．０または約６．０重量％のナノクレイとを含む熱可塑性組成物から選択され、
前記重量パーセントは前記熱可塑性組成物の全重量を基準する
ことを特徴とする複合構造。
［２］  前記繊維状材料が、ガラス繊維、炭素繊維、アラミド繊維、天然繊維、またはそれらの混合物で作成されていることを特徴とする［１］に記載の複合構造。
［３］  前記繊維状材料がガラス繊維で作成されていることを特徴とする［２］に記載の複合構造。
［４］  前記ナノクレイがセピオライト型クレイであることを特徴とする［１］から［３］のいずれかに記載の複合構造。
［５］  前記熱可塑性組成物がａ）１種または複数種のポリエステルを含むことを特徴とする［１］から［４］のいずれかに記載の複合構造。
［６］  前記１種または複数種のポリエステルが、ポリ（エチレンテレフタレート）（ＰＥＴ）、ポリ（トリメチレンテレフタレート）（ＰＴＴ）、ポリ（１，４−ブチレンテレフタレート）（ＰＢＴ）、ポリ（エチレン２，６−ナフトエート）（ＰＥＮ）、ポリ（１，４−シクロヘキシルジメチレンテレフタレート）（ＰＣＴ）、ならびにそれらのコポリマーおよびブレンドから選択されることを特徴とする［５］に記載の複合構造。
［７］  前記熱可塑性組成物が、ａ）完全脂肪族ポリアミド、半芳香族ポリアミド、およびそれらのブレンドから選択される１種または複数種のポリアミドを含むことを特徴とする［１］から［４］のいずれかに記載の複合構造。
［８］  前記１種または複数種のポリアミドが半芳香族ポリアミドから選択されることを特徴とする［７］に記載の複合構造。
［９］  前記マトリックス樹脂組成物および／または前記表面樹脂組成物が、１種または複数種の衝撃改質剤、１種または複数種の熱安定剤、１種または複数種の酸化安定剤、補強剤、１種または複数種の紫外光安定剤、１種または複数種の難燃剤、またはそれらの混合物をさらに含むことを特徴とする［１］から［８］のいずれかに記載の複合構造。
［１０］  前記マトリックス樹脂組成物および／または前記表面樹脂が、超分岐ポリエステルデンドリマーから選択される溶融レオロジー改質剤をさらに含むことを特徴とする［１］から［９］のいずれかに記載の複合構造。
［１１］  シート構造の形態にあることを特徴とする［１］から［１０］のいずれかに記載の複合構造。
［１２］  自動車、トラック、民間航空機、航空宇宙産業、鉄道、家庭用品、コンピュータハードウェア、携帯型デバイス、娯楽、およびスポーツの構成材料、機械の構造用部品、建造物の構造用部品、光起電力設備の構造用部品、または機械装置の構造用部品の形態にあることを特徴とする［１］から［１１］のいずれかに記載の複合構造。
［１３］  表面を有する複合構造の製造方法であって：
［１］、［４］〜［１０］のいずれかに記載のマトリックス樹脂組成物を、［１］〜［３］のいずれか一項に記載の繊維状材料に含浸させる工程を含み、前記複合構造の表面の少なくとも一部が、［１］または［４］〜［１０］のいずれかに記載の表面樹脂組成物で作成されることを特徴とする方法。
［１４］  オーバーモールド成形された複合構造であって：
ｉ）表面を有する第１の構成要素であって、前記第１の構成要素は不織構造、布地、繊維バット、およびそれらの組み合わせから選択される繊維状材料を含み、前記繊維状材料にはマトリックス樹脂組成物が含浸され、前記表面は表面樹脂組成物でできた少なくとも一部を有する、第１の構成要素と、
ｉｉ）１種または複数種の熱可塑性樹脂を含むオーバーモールド成形用樹脂組成物を含む第２の構成要素と
を含み、
前記表面樹脂組成物および前記マトリックス樹脂組成物は、同一または異なるものであって、［１］または［４］〜［１０］のいずれかに記載の熱可塑性組成物から選択され、
前記第１の構成要素の前記表面の少なくとも一部の上で、前記第２の構成要素が前記第１の構成要素に接着される
ことを特徴とするオーバーモールド成形された複合構造。
［１５］  自動車、トラック、民間航空機、航空宇宙産業、鉄道、家庭用品、コンピュータハードウェア、携帯型デバイス、娯楽、およびスポーツの構成材料、機械の構造用部品、建造物の構造用部品、光起電力設備の構造用部品、または機械装置の構造用部品の形態にあることを特徴とする［１４］に記載のオーバーモールド成形された複合構造。